(57)【要約】      （修正有）【課題】被着体に容易に貼り付けることが可能で、意匠面に起因する装飾的効果（意匠性）を生かしてユーザの独自性を発揮できるオリジナル筆記シートを提供する。【解決手段】第１の基材フィルム１２の一方の面側に筆記用記録層１４を有し、他方の面側に第１の粘着層１６を有し、当該第１の粘着層が、自己粘着層又は前記自己粘着層よりも粘着力が大きい強粘着層であって、ポリエチレンテレフタレートフィルムに対する前記自己粘着層の粘着力が、０．００２〜０．１Ｎ／ｃｍであり、かつ、前記ポリエチレンテレフタレートフィルムに対する前記自己粘着層表面の濡れ速度が２ｃｍ／秒以上であり、平行光透過率が３％以上である、オリジナル筆記シート１０である。【選択図】図１
0003216783.tif 000002
【実用新案登録請求の範囲】
【請求項１】
第１の基材フィルムの一方の面側に筆記用記録層を有し、他方の面側に第１の粘着層を有し、当該第１の粘着層が、自己粘着層又は前記自己粘着層よりも粘着力が大きい強粘着層であって、
ポリエチレンテレフタレートフィルムに対する前記自己粘着層の粘着力が、０．００２〜０．１Ｎ／ｃｍであり、かつ、前記ポリエチレンテレフタレートフィルムに対する前記自己粘着層表面の濡れ速度が２ｃｍ／秒以上であり、
平行光透過率が３％以上である、オリジナル筆記シート。
【請求項２】
前記第１の粘着層側に、さらに、意匠層、第２の基材フィルム、及び第２の粘着層をこの順に有し、前記第２の粘着層が前記自己粘着層又は前記強粘着層である請求項１に記載のオリジナル筆記シート。
【請求項３】
前記筆記用記録層の厚みが３〜３０μｍである請求項１又は２に記載のオリジナル筆記シート。
【請求項４】
前記筆記用記録層の表面粗さ（Ｒａ）が０．６〜１．２μｍである請求項１〜３のいずれか１項に記載のオリジナル筆記シート。
【請求項５】
前記自己粘着層が下記（Ａ）〜（Ｃ）のいずれかの粘着層形成用組成物により形成されてなる請求項１〜４のいずれか１項に記載のオリジナル筆記シート。
（Ａ）カルボン酸変性熱可塑性エラストマー、カルボン酸未変性熱可塑性エラストマー、架橋剤、及び可塑剤を含有する粘着層形成用組成物
（Ｂ）付加硬化型シリコーンを含有する粘着層形成用組成物
（Ｃ）ポリウレタン樹脂、架橋剤、及び可塑剤を含有する粘着層形成用組成物
【請求項６】
前記筆記用記録層の表面側の少なくとも一部がマット面をとなっている請求項１〜５のいずれか１項に記載のオリジナル筆記シート。
【請求項７】
前記第１の基材フィルムがポリエチレンテレフタレートである請求項１〜６のいずれか１項に記載のオリジナル筆記シート。
【請求項８】
前記筆記用記録層の表面が、チョーク、鉛筆、ボールペン、クレヨン、クレパス、サインペン、及びホワイトボードマーカーの少なくともいずれかで筆記可能である請求項１〜７のいずれか１項に記載のオリジナル筆記シート。
【請求項９】
全体の厚みが６０〜５００μｍである請求項１〜８のいずれか１項に記載のオリジナル筆記シート。
【考案の詳細な説明】
【技術分野】
【０００１】
本考案は、オリジナル筆記シートに関する。
【背景技術】
【０００２】
従来、書込み面を有する情報伝達用の表示媒体としては、黒板、ホワイトボート、掲示板、伝言板等の多種多様なものが知られている。この種の表示媒体を使用する者にとって、図表、グラフ、イラスト等の書込みを行うときに、これらのフォーマットが予め書込み面に表示されていると、書込みの効率がよくとても便利である。
【０００３】
例えば、特許文献１では、工事用記録写真等において使用される黒板に関し、特に、筆記面に文字や罫線が設けられた黒板が開示されている。当該黒板によれば、既存の壁や掲示板、スコアボード等を基板として使用し、この表面に貼り付けることによって、黒板を構成することができるとしている。
【先行技術文献】
【特許文献】
【０００４】
【特許文献１】特開２００５−３１３３２６号公報
【考案の概要】
【考案が解決しようとする課題】
【０００５】
ところで、色彩、写真、絵柄等の画像やイラストが掲載若しくは書き込まれた意匠面を有する表示媒体に、さらに、色彩及び文字、記号、図形、メッセージ等を書き込むことができれば、意匠面に起因する装飾的効果（意匠性）を有効に利用して、見る者の印象に残る情報を提供することが可能となり、また、作成者のオリジナリティーを出すこともできる。
【０００６】
特許文献１に記載の黒板は、文字通り黒板であり被着体に貼り付けてしまうと、色彩や絵柄等が施されている被着体（下地）の場合にはこれらを隠してしまうことになる。すなわち、上記のような意匠性を生かした独自性のある情報の提示ができない。
【０００７】
以上から、本考案は上記に鑑みてなされたものであり、被着体に容易に貼り付けることが可能で、意匠面に起因する装飾的効果（意匠性）を生かしてユーザの独自性を発揮できるオリジナル筆記シートを提供することを目的とする。
【課題を解決するための手段】
【０００８】
本考案者らは、下記本考案により上記課題を解決できることを見出し、本考案を完成した。
【０００９】
すなわち本考案は下記のとおりである。
［１］  第１の基材フィルムの一方の面側に筆記用記録層を有し、他方の面側に第１の粘着層を有し、当該第１の粘着層が、自己粘着層又は前記自己粘着層よりも粘着力が大きい強粘着層であって、ポリエチレンテレフタレートフィルムに対する前記自己粘着層の粘着力が、０．００２〜０．１Ｎ／ｃｍであり、かつ、前記ポリエチレンテレフタレートフィルムに対する前記自己粘着層表面の濡れ速度が２ｃｍ／秒以上であり、平行光透過率が３％以上である、オリジナル筆記シート。
［２］  前記第１の粘着層側に、さらに、意匠層、第２の基材フィルム、及び第２の粘着層をこの順に有し、前記第２の粘着層が前記自己粘着層又は前記強粘着層である［１］に記載のオリジナル筆記シート。
［３］  前記筆記用記録層の厚みが３〜３０μｍである［１］又は［２］に記載のオリジナル筆記シート。
［４］  前記筆記用記録層の表面粗さ（Ｒａ）が０．６〜１．２μｍである［１］〜［３］のいずれかに記載のオリジナル筆記シート。
［５］  前記自己粘着層が下記（Ａ）〜（Ｃ）のいずれかの粘着層形成用組成物により形成されてなる［１］〜［４］のいずれかに記載のオリジナル筆記シート。
（Ａ）カルボン酸変性熱可塑性エラストマー、カルボン酸未変性熱可塑性エラストマー、架橋剤、及び可塑剤を含有する粘着層形成用組成物
（Ｂ）付加硬化型シリコーンを含有する粘着層形成用組成物
（Ｃ）ポリウレタン樹脂、架橋剤、及び可塑剤を含有する粘着層形成用組成物
［６］  前記筆記用記録層の表面側の少なくとも一部がマット面をとなっている［１］〜［５］のいずれかに記載のオリジナル筆記シート。
［７］  前記第１の基材フィルムがポリエチレンテレフタレートである［１］〜［６］のいずれかに記載のオリジナル筆記シート。
［８］  前記筆記用記録層の表面が、チョーク、鉛筆、ボールペン、クレヨン、クレパス、サインペン、及びホワイトボードマーカーの少なくともいずれかで筆記可能である［１］〜［７］のいずれかに記載のオリジナル筆記シート。
［９］  全体の厚みが６０〜５００μｍである［１］〜［８］のいずれかに記載のオリジナル筆記シート。
【考案の効果】
【００１０】
本考案によれば、被着体に容易に貼り付けることが可能で、意匠面に起因する装飾的効果（意匠性）を生かしてユーザの独自性を発揮できるオリジナル筆記シートを提供することができる。
【図面の簡単な説明】
【００１１】
【図１】第１の態様としてのオリジナル筆記シートの斜視図である。
【図２】第１の態様としてのオリジナル筆記シートの断面図である。
【図３】第２の態様としてのオリジナル筆記シートの断面図である。
【考案を実施するための形態】
【００１２】
本考案に係るオリジナル筆記シートとしては、例えば、下記第１の態様及び第２の態様が挙げられる。
【００１３】
［第１の態様］
図１及び図２に例示するように、第１の態様としてのオリジナル筆記シート１０は、第１の基材フィルム１２の一方の面側に筆記用記録層１４を有し、他方の面側に第１の粘着層１６を有してなる。第１の粘着層１６は、自己粘着層又はこの自己粘着層よりも粘着力が大きい強粘着層であり、これによって、種々の被着体に貼り合わせられる。
【００１４】
オリジナル筆記シート１０は、その平行光透過率が３％以上である。３％以上であることで、下地の意匠面が視認でき、その意匠性を生かすことができる。そして、筆記用記録層１４には色彩及び文字、記号、図形、メッセージ等を書き込むができるので、単なる情報の提示だけでなくその意匠性をコラボレーションさせた作成者の独自性も付与することができる。
ここで、「意匠面」とは第１の態様の場合は、被着面に施されてなる色彩、写真、絵柄等の画像やイラスト等をいう。また、「平行光透過率」とは、シートやフィルムを透過してくる光線の平行な成分を意味する。
【００１５】
平行光透過率は求められる透明性により異なるが、より高い透明性を求めるのであれば、当然高いほうが好ましい。平行光透過率は後述の実施例に記載の方法で測定して求めることができる。
【００１６】
ここで、第１の粘着層１６が自己粘着層である場合、ポリエチレンテレフタレートフィルムに対する自己粘着層の粘着力は、０．００２〜０．１Ｎ／ｃｍであり、かつ、前記ポリエチレンテレフタレートフィルムに対する上記自己粘着層表面の濡れ速度は１ｃｍ／秒以上である。粘着力及び濡れ速度が上記の範囲であると、いわゆる自己粘着性が良好となる。上記自己粘着層の粘着力は、０．００５〜０．０７Ｎ／ｃｍであることが好ましい。また、上記濡れ速度は、２〜６ｃｍ／秒であることが好ましい。
自己粘着層の粘着力及び自己粘着層表面の濡れ速度は、後述の実施例に記載の方法で測定して求めることができる。
【００１７】
なお、本明細書において「自己粘着性」とは、貼り合わせの際に押圧することなく、シートの自重で素早く被着体に貼着し、また、容易に貼り直しできる性質をいい、当該性質がゆえに、貼着時の作業性に優れるといった効果がある。
【００１８】
自己粘着層を構成する粘着剤としては、（Ａ）カルボン酸変性熱可塑性エラストマー、カルボン酸未変性熱可塑性エラストマー、架橋剤、及び可塑剤を含有する粘着層形成用組成物、（Ｂ）付加硬化型シリコーンを含有する粘着層形成用組成物、及び（Ｃ）ポリウレタン樹脂、架橋剤、及び可塑剤を含有する粘着層形成用組成物のいずれかで構成されることが好ましい。
【００１９】
（Ａ）の粘着層形成用組成物としては、例えば、国際公開第２００６／６２６５号等に記載の組成物が挙げられる。
（Ｂ）の粘着層形成用組成物としては、例えば、特開２０１１−０３８０８４号公報等に記載の組成物が挙げられる。
（Ｃ）の粘着層形成用組成物としては、例えば、特開２００３−１３７９６３号公報,
特開２０１５−００７２２６号公報等に記載の組成物が挙げられる。
【００２０】
第１の粘着層１６が自己粘着層よりも粘着力が大きい強粘着層である場合、これを構成する粘着剤としては、ゴム系ポリマー（例えば、スチレンブタジエン共重合体、ポリイソブチレン）、アクリル系ポリマー、ポリビニルアルコール、ポリビニルエーテル等が挙げられる。また、粘着付与剤（例えば、ロジン、ロジンエステル、エステルガム、クマロン樹脂、クマロン／インデン樹脂、テルペン樹脂、単価水素樹脂、油溶性フェノール樹脂）；軟化剤（例えば、脂肪酸エステル、動植物油脂、ワックス、石油重質成分）；及び顔料（例えば、亜鉛華）等がさらに加えられることが好ましい。
【００２１】
第１の粘着層１６の厚みは、３〜１００μｍであることが好ましく、５〜５０μｍであることがより好ましい。厚みが３〜１００μｍであることで、所望の粘着力を発揮させることができる。
【００２２】
第１の基材フィルム１２の材質としては、ポリエチレン、ポリプロピレン、ポリメチルペンテン、オレフィン系熱可塑性エラストマー等のポリオレフィン樹脂；ポリ塩化ビニル、ポリ塩化ビニリデン、エチレン−ビニルアルコール共重合体等のビニル系樹脂；ポリエチレンテレフタレート、ポリブチレンテレフタレート、ポリエチレンナフタレート、ポリエステル系熱可塑性エラストマー等のポリエステル樹脂；ポリ（メタ）アクリル酸メチル、ポリ（メタ）アクリル酸エチル、ポリ（メタ）アクリル酸ブチル等のアクリル樹脂；ナイロン６又はナイロン６６等で代表されるポリアミド樹脂；三酢酸セルロース樹脂；セロファン；ポリスチレン；ポリカーボネート樹脂；ポリアリレート樹脂等が挙げられる。これらのうち、ある程度の強度を有する観点からポリエステル樹脂が好ましく、ポリエチレンテレフタレート（ＰＥＴ）がより好ましい。
第１の基材フィルム１２の厚みは、２０〜２００μｍであることが好ましく、３０〜１３０μｍであることがより好ましい。
【００２３】
筆記用記録層１４を形成するための組成物としては、筆記手段に応じて適切な材質が選択されるもので、特に限定されないが、熱可塑性樹脂、光硬化性樹脂、多孔質物質、水溶性ポリマー、架橋剤、触媒等を含む組成物等が挙げられる。
筆記用記録層１４の厚みは３〜３０μｍであることが好ましく、５〜１５μｍであることがより好ましい。厚みが３〜３０μｍであることで、筆記圧に対する耐久性を良好にすることができる。
【００２４】
良好な書き心地といった筆記性の観点から、筆記用記録層１４の表面側の少なくとも一部がマット面をとなっていることが好ましい。当該マット面として、筆記用記録層１４の表面粗さ（Ｒａ）は０．６〜１．２μｍであることが好ましく、０．８〜０．９μｍであることがより好ましい。Ｒａが０．６〜１．２μｍがであることで、良好な筆記性を得ることができる。マット面の形成方法は特に限定されず、公知の表面処理や筆記用記録層１４にフィラーを添加して形成する方法等が挙げられる。
【００２５】
第１の態様であるオリジナル筆記シート１０の被着体としては、良好に貼り合わせられれば特に限定されず、ガラス面、金属面、プラスチック面、セラミックス面、鏡面、及びこれらを２以上有する面等が設けられた場所、製品、部材等が挙げられる。写真、絵画、ポスター等も被着体とすることができる。
【００２６】
筆記用記録層１４の表面は、種々の筆記手段で筆記可能であり、チョーク、鉛筆、ボールペン、クレヨン、クレパス、サインペン、及びホワイトボードマーカーの少なくともいずれかで筆記可能となっていることが好ましい。また、筆記用記録層１４の材質によっては書き消し可能とすることもできる。
【００２７】
［第２の態様］
図３に例示するように、第２の態様としてのオリジナル筆記シート２０は、第１の基材フィルム２２Ａの一方の面側に筆記用記録層２４を有し、他方の面側に第１の粘着層２６Ａ、意匠層２８、第２の基材フィルム２２Ｂ、及び自己粘着層２６Ｂをこの順に有する。
ここで、第１の基材フィルム２２Ａの一方の面側に筆記用記録層２４を有し、他方の面側に第１の粘着層２６Ａを有する積層体としては、第１の態様に係るオリジナル筆記シート１０が用いられる。
【００２８】
第１の態様に係るオリジナル筆記シート１０が用いられているため、筆記用記録層２４から第１の粘着層２６Ａまでの平行光透過率は３％以上となっている。筆記用記録層２４から第１の粘着層２６Ａまでの平行光透過率が３％以上となっていることで、意匠層の色彩や絵柄等が視認でき、その意匠性を生かしすことができる。そして、筆記用記録層２４には色彩及び文字、記号、図形、イラスト、メッセージ等の書き込みができるので、第１の態様と同様に、単なる情報の提示だけでなくその意匠性をコラボレーションさせた作成者の独自性も付与することができる。
【００２９】
ここで、第２の粘着層２６Ｂの強粘着層及び自己粘着層２６Ｂはそれぞれ、第１の態様の強粘着層及び自己粘着層と同様のものを適用することができる。また、第２の基材フィルム２２Ｂについても、第１の態様の第１の基材フィルム１２と同様のものを適用するが、第１の基材フィルム２２Ａと同一とすることも、非同一とすることもできる。
【００３０】
第２の態様では、第１の粘着層２６Ａと第２の基材フィルム２２Ｂとの間に意匠層２８が設けられている。意匠層２８には、図表、グラフ、イラスト、写真等が形成されている。筆記用記録層２４から第１の粘着層２６までの平行光透過率が３％以上となっているため、意匠層２８の図表、グラフ、イラスト、写真等が良好に視認できる。
【００３１】
意匠層２８の厚みは、１０μｍ程度以下であることがより好ましい。また、意匠層２８は具体的には、写真や図柄が形成されたフィルム状のもの等でもよく、また、第２の基材フィルム２２Ｂに印刷されたものであってもよい。
【００３２】
第２の態様であるオリジナル筆記シート２０の被着体としては、第１の態様と同様なものが挙げられる。
【００３３】
第１の態様及び第２の態様のいずれにおいても、全体の厚みは６０〜５００μｍであることが好ましく、８５〜３６５μｍであることがより好ましい。
また、表面に露出する粘着層には、離型シートが貼付されていることが好ましい。離型シートは、紙やプラスチックフィルムの表面にステアリン酸塩、シリコーン、石鹸等の離型剤の層が形成されていてもよい。離型シートは、粘着剤層の表面に重ね合わせて、積層され粘着剤層が露出しないように保護をする。
【実施例】
【００３４】
次に、実施例により本考案を具体的に説明するが、本考案はこれらに限定されるものではない。
【００３５】
（各種測定）
（１）平行光透過率：
実施例１で作製したオリジナル筆記シートについては、ヘーズメーター（スガ試験機  社製、装置名：ヘーズメーター）を用い、ＪＩＳ  Ｋ  ７１０５の条件で平行光透過率を測定した。
【００３６】
（２）自己粘着層の粘着力、濡れ速度
ｉ）粘着力測定
オリジナル筆記シートを２５ｍｍ×２００ｍｍ片に切断してサンプルとした。サンプルの自己粘着層表面をＰＥＴフィルム（厚み：２５μｍ）に２ｋｇローラーで圧着し、２３℃で３０分間放置（相対湿度：５０％）した。その後、（株）島津製作所製のＡＵＴＯＧＲＡＰＨ  ＡＧＳ−５０Ｄを用いて、剥離角度１８０°、剥離速度３００ｍｍ／ｍｉｎの条件で剥離し、粘着力（自己粘着層とＰＴＥフィルムとの間の粘着力）を測定した。３つのサンプルについて測定を行い、その平均値を粘着力（Ｎ／ｃｍ）とした。
【００３７】
ｉｉ）濡れ速度の測定
オリジナル筆記シートを１００ｍｍ×１５０ｍｍ片に切断してサンプルとした。サンプルの自己粘着層表面を上側にし、ガラス板に固定した。４０ｍｍ×９０ｍｍのＰＥＴフィルムをループ状にし、自己粘着層面に接触させ、指を放した瞬間から片側が全て濡れ終わるまでの時間をストップウォッチで計測した。下式を用いて、濡れ速度の測定値を算出した。
濡れ速度（ｃｍ／ｓｅｃ）＝４．５（ｃｍ）÷測定時間（ｓｅｃ）
【００３８】
（３）筆記用記録層の表面粗さ（Ｒａ）
オリジナル筆記シートを３０ｍｍ×５０ｍｍ片に切断してサンプルとした。ガラス台にサンプルの筆記用記録層面を上側で固定し、ＳＥ１７００α型表面粗さ測定器（小坂研究所製）を用いて、ＪＩＳ  Ｂ  ０６０１−１９９４の条件で、表面粗さを測定した。
【００３９】
（実施例１）
第１の基材フィルムとして、ＰＥＴフィルム（厚み：１２５μｍ）を用い、その一方の面に筆記用マットコーティング剤を塗布し乾燥して筆記用記録層（厚み：９μｍ）を形成した。また、ＰＥＴフィルムのもう一方の面にオレフィン系熱可塑性エラストマーを塗布し乾燥して自己粘着層（厚み：２０μｍ）を形成し、オリジナル筆記シートを作製した。
オリジナル筆記シートの平行光透過率、自己粘着層の粘着力及び濡れ速度、筆記用記録層の表面粗さは下記表１の通りであった。
【００４０】
このオリジナル筆記シートを木目のデザインが施されたＰＥＴ面に貼付し、筆記面にチョークを使って文字を書いたところ、書き心地がよくスムーズに筆記できた。また、木目のデザインも透過して視認でき、当該デザインに起因する装飾的効果（意匠性）が生かされて見る者の印象に残る、オリジナリティーのあるものとなっていた。また、良好な自己粘着性が示されていた。
【００４１】
【表１】
0003216783.tif 000003
【符号の説明】
【００４２】
１０      オリジナル筆記シート
１２      第１の基材フィルム
１４      筆記用記録層
１６      第１の粘着層
【図１】
0003216783.tif 000004
【図２】
0003216783.tif 000005
【図３】
0003216783.tif 000006